(57)【要約】      （修正有）【課題】強さは略同等若しくはそれ以上でありながら、重さを軽くし、併せて伸びを少なくできる低伸度二重組打ロープを提供する。【解決手段】ナイロンよりなる内層２の外周に、ナイロンとポリエステルを撚り合わせてなるロープが適宜本数ずつ配設加撚された外層３が編組されてなる。内層２並びに外層３のナイロンに低伸度型のものを採用する。【選択図】図１
0003152400.tif 000002
【実用新案登録請求の範囲】
【請求項１】
ナイロンよりなる内層ロープの外周に、ナイロンとポリエステルを撚り合わせてなるロープが適宜本数ずつ配設加撚された外層ロープが編組されてなり、前記内層並びに外層のナイロンに低伸度型のものを採用したことを特徴とする低伸度二重組打ロープ。
【請求項２】
外層ロープはナイロンとポリエステルとの比率が重量比にして略同等にして撚り合わされたストランドを用いている請求項１記載の低伸度二重組打ロープ。
【考案の詳細な説明】
【技術分野】
【０００１】
本考案は、主として大型船舶などを岸壁ビットやブイと係留するために用いられる低伸度二重組打ロープ、つまり繋船索に関する。
【背景技術】
【０００２】
従来の繋船索は、主として内層、外層を持った二重組打繊維ロープで、内層がナイロン繊維で、外層がポリエステル繊維を用いて形成されている。ロープ径は一般的には６０〜７０ｍｍがほとんどである。このナイロン−ポリエステルで形成された繋船索が汎用の他の二重組打ロープの中にあって、強さは最強でないにかかわらず世界的に広く使用されている理由は、そのロープ伸び率が最も少ないためと考えられる。
【考案の概要】
【考案が解決しようとする課題】
【０００３】
ところで、このナイロン−ポリエステルで形成された繋船索は、内層のナイロンが強さ８〜９ｇ／Ｄ、伸び１０〜２０％、比重１．１４、また、外層のポリエステルが強さ７〜８ｇ／Ｄ、伸び１０〜１５％、比重１．３８が一般的である。また、内層と外層の素材自体の伸び率に差があるので、ロープにする時にこの伸びの違いを合わせるために、内層、外層のロープの撚りを内層は長めに、逆に外層は短めにしてある。
【０００４】
しかし、このような配慮を加えても、ロープの重量、更には伸びの点で満足な結果を得られていないのが現状である。即ち、重量があるために係留作業時に取扱い作業者の負担が大きく、危険性も伴い、取扱いにくい。また、伸びのために係留時に船体が移動したりする問題もあった。
【０００５】
本考案は、この従来の繋船索に用いられている汎用の二重組打ロープの欠点に鑑み、種々検討を重ねた結果、上述の問題点が、内層と外層に用いられる繊維の伸び率と比重の差によるものであることに思い至った。この新知見を基に、両者の伸びと比重差が可及的に少なくなる手段を模索した。その結果、内、外層共に伸び率のより小さな素材を採用し、併せて外層に比重の小さな素材を配合する手段を発案して、実施してみた。結果は略満足でき、従来品のみ問題点をうまく解消できたので、ここに提案する。
【０００６】
従って本考案の目的は、強さは略同等若しくはそれ以上でありながら、重さを軽くし、併せて伸びを少なくできる低伸度二重組打ロープを提供することにある。
【課題を解決するための手段】
【０００７】
上記の目的を達成するために本考案に係る低伸度二重組打ロープは、ナイロンよりなる内層の外周に、ナイロンとポリエステルを撚り合わせてなるロープが適宜本数ずつ配設加撚された外層が編組されてなり、前記内層並びに外層のナイロンに低伸度型のものを採用したものである。
【０００８】
上記のように構成された低伸度二重組打ロープによって船舶を岸壁ビットやブイに係留する。従来の二重組打ロープに比べて、内層により低伸度型のナイロンを採用し、また、外層にポリエステルのみでなく、低伸度型のナイロンを加えることによって、強さは略同等若しくはそれ以上であるが、伸びを略１割ほど小さくでき、重さも略１割ほど軽くできるようになった。
【考案の効果】
【０００９】
本考案の低伸度二重組打ロープは、汎用される従来の二重組打ロープに比べて、強さは略同等若しくはそれ以上であるが、伸びを略１割ほど小さくでき、重さも略１割ほど軽くすることができた。その結果、船舶の係留時に作業者に与える負担が大幅に改善され、係留作業が大変楽で、安全性も高まり、併せて係留時の船体移動を可及的に少なくできるようになった。また、伸びを従来品に比べて略１割ほど小さくできるということは、引っ張り負荷時から無負荷時へのロープ自体の収縮エネルギーが従来品に比べて大幅に小さくなることを意味する。従って、万一係船時にロープが破断し、破断ロープが飛翔して周囲の物に衝突したとしても、その衝突エネルギーを格段に小さくでき、物損などを軽減でき、一層安全に用いることもできる。
【００１０】
以上の構成において、本考案は、請求項２に記載のように、外層はナイロンとポリエステルとの比率を重量比で略同等にして撚り合わせたストランドを用いるのが望ましい。
伸び率と比重と強度の総合的な折り合いが最も望ましく、所期の目的をうまく発揮できるからである。
【図面の簡単な説明】
【００１１】
【図１】本考案低伸度二重組打ロープの要部の分解説明図である。
【考案を実施するための形態】
【００１２】
以下、本考案の実施例を説明する。
低伸度二重組打ロープ１は内層２と外層３とを編組して構成される。編組の手法は従来技術が採用される。内層２はナイロンを素材にして、長いリード４で編組されている。外層３はナイロンとポリエステルの複合により綾目打ちしてなる編組ロープ５からなる。
【００１３】
ナイロンは内層２、外層３共に強さ９ｇ／Ｄ、伸び１５％、比重１．１４である低伸度型のものを採用した。また、外層３に採用されるポリエステルは強さ８ｇ／Ｄ、伸び１０％、比重１．３８であるものを採用した。このポリエステルは従来のものと同じ性質を備えたものを採用している。具体的には東レ、帝人、旭化成、東洋紡、ユニチカなど各社の製品を採用できる。
【００１４】
特筆すべきは、上記のように、先ず外層３に低伸度型のナイロンを採用したことである。従来はポリエステル一種のみで構成されていた。更に、この外層３を構成するストランドをナイロンとポリエステルを略同等の重量になるようにして撚り合わせて得るようにした点である。つまり、ナイロンとポリエステルとの比率が前者１．０に対して後者も１．０で撚り合わされたストランドを用いた点である。
【００１５】
以上のような構成の低伸度二重組打ロープを直径６０ｍｍと７０ｍｍの二種類作製し、夫々の性能を計測した。結果は何れも所期の目的をうまく達成するに足る数値を得ることができた。因みに、直径６０ｍｍの本考案による製品と従来の製品との性能を比較した。結果を以下に示す。
【００１６】
本考案品            従来品  
重さ  ２．４７Ｋｇ／ｍ    ２．７５Ｋｇ／ｍ
強さ  ８６０ＫＮ          ８５０ＫＮ
伸び  ２５％              ２８％
（４００ＫＮ時）
【００１７】
このような工夫を加えた結果、ロープ自体の強さは従来品と遜色ないにもかかわらず、重さ、伸び共に略１割方改善できた。つまり重さは１割方軽くなり、伸びも１割方小さく
出来た。その結果、船舶の係船作業で、この軽量分が作業者への負担軽減化に大きく作用し、また、伸びが小さくなったので、係留時の船体移動の心配も少なくなった。併せて、価格面でも改善された。更に、伸びを従来品に比べて略１割ほど小さくできるということは、引っ張り負荷時から無負荷時へのロープ自体の収縮エネルギーが従来品に比べて大幅に小さくなることを意味する。従って、万一係船時にロープが破断し、破断ロープが飛翔して周囲の物に衝突したとしても、その衝突エネルギーを格段に小さくでき、物損などを軽減でき、一層安全に用いることもできる。
【符号の説明】
【００１８】
１…低伸度二重組打ロープ
２…内層
３…外層
４…リード
５…編組ロープ
【先行技術文献】
【特許文献】
【００１９】
【特許文献１】特開平０７−２０８０６１号公報
【特許文献２】特開２０００−１７８８８８号公報
【図１】
0003152400.tif 000003